ВЫСОКОПРОЧНЫЙ ФЛЮТИНГ, ИЗГОТОВЛЕННЫЙ ИЗ НСПЦ МАССЫ

1. Способ производства тарного картона, включающий стадию прессования полотна, полученного из целлюлозной массы, содержащей НСПЦ (нейтральную сульфитную полухимическую целлюлозу) массу, в башмачном прессе,
при этом линейная нагрузка в башмачном прессе составляет более 1200 кН/м, например более 1300 кН/м, например более 1400 кН/м.
2. Способ по п. 1, согласно которому в башмачном прессе указанное полотно подвергают воздействию импульса прессования, составляющего по меньшей мере 102 кПа×с, например по меньшей мере 110 кПа×с, например по меньшей мере 120 кПа×с.
3. Способ по п. 1 или 2, согласно которому в башмачном прессе указанное полотно подвергают максимальному воздействию отжимного давления, составляющего по меньшей мере 60 бар, например по меньшей мере 70 бар, например по меньшей мере 80 бар, например по меньшей мере 90 бар.
4. Способ по любому из пп. 1-3, согласно которому температура полотна в башмачном прессе составляет по меньшей мере 45°С, например по меньшей мере 50°С, например по меньшей мере 55°С, например по меньшей мере 60°С, например по меньшей мере 65°С.
5. Способ по любому из пп. 1-4, согласно которому перед башмачным прессом или в башмачном прессе для нагревания полотна применяют пар.
6. Способ по любому из пп. 1-5, согласно которому длина зоны прессования в башмачном прессе составляет по меньшей мере 150 мм, например по меньшей мере 200 мм, например по меньшей мере 230 мм.
7. Способ по любому из пп. 1-6, согласно которому по меньшей мере 50% целлюлозной массы в расчете на массу сухого вещества, например по меньшей мере 60% целлюлозной массы в расчете на массу сухого вещества, например по меньшей мере 70% целлюлозной массы в расчете на массу сухого вещества, представляет собой НСПЦ массу.
8. Способ по любому из пп. 1-7, согласно которому в дополнение к НСПЦ массе целлюлозная масса содержит переработанные волокна и/или отбракованную целлюлозную массу.
3
3
3
3
9. Способ по любому из пп. 1-8, согласно которому плотность тарного картона согласно SCAN-P 88:01 составляет более 725 кг/м, например по меньшей мере 740 кг/м, например по меньшей мере 750 кг/м, например по меньшей мере 760 кг/м.
10. Способ по любому из пп. 1-9, согласно которому геометрический индекс SCT тарного картона согласно ISO 9895 составляет более 37 Нм/г, например по меньшей мере 38 Нм/г, например по меньшей мере 40 Нм/г.
3
11. Гофрированный картон, содержащий лайнер (плоский слой) и флютинг, в котором флютинг получают из целлюлозы, содержащей НСПЦ массу, плотность флютинга согласно ISO 534 составляет более 725 кг/м и геометрический индекс SCT флютинга согласно ISO 9895 составляет более 37 Нм/г.
3
3
3
12. Гофрированный картон по п. 11, в котором плотность флютинга согласно ISO 534 составляет по меньшей мере 740 кг/м, например по меньшей мере 750 кг/м, например по меньшей мере 760 кг/м.
13. Гофрированный картон по п. 11 или 12, в котором геометрический индекс SCT флютинга составляет по меньшей мере 38 Нм/г, например по меньшей мере 39 Нм/г, например по меньшей мере 40 Нм/г, например, по меньшей мере 41 Нм/г.
14. Гофрированный картон согласно любому из пп. 11-13, в котором индекс сопротивления торцовому сжатию флютинга согласно SCAN Р-42 составляет по меньшей мере 25 Нм/г, например по меньшей мере 26 Нм/г, например по меньшей мере 27 Нм/г.
15. Ящик или лоток для фруктов или овощей, содержащий стенки, состоящие из гофрированного картона согласно любому из пп. 11-14.